(57)【要約】【課題】製造工程中に各種研磨工程を一切用いず、型成形のみにより光学素子用曲面鏡を低面粗度および高形状精度且つ安価に製造できるようにする。【解決手段】金属基材１を成形型により成形することにより光学素子を成形するための光学素子の加工方法であって、金属基材１の表面に金属膜３をＰＶＤやＣＶＤ、あるいはメッキ、浸漬等の方法で成膜する成膜工程と、金属膜が表面に形成された金属基材を成形型により成形する成形工程とを具備する。【選択図】  図３
2005326822.tif 000002
【特許請求の範囲】
【請求項１】
金属基材を成形型により成形することにより光学素子を成形するための光学素子の加工方法であって、
前記金属基材の表面に金属膜を成膜する成膜工程と、
前記金属膜が表面に形成された前記金属基材を前記成形型により成形する成形工程とを具備することを特徴とする光学素子の加工方法。
【請求項２】
前記金属基材の成形温度におけるヤング率が、前記金属膜のヤング率よりも高いことを特徴とする請求項１に記載の光学素子の加工方法。
【請求項３】
前記金属基材を、前記金属膜の成膜前に予めアニール処理する工程を更に具備することを特徴とする請求項１に記載の光学素子の加工方法。
【請求項４】
前記金属膜は、該金属膜を形成する主成分以外の成分の合計が１ｍｏｌ％以下に調整された高純度金属膜であることを特徴とする請求項１に記載の光学素子の加工方法。
【請求項５】
前記金属膜と前記金属基材との密着性を向上させるための中間膜を成膜する工程をさらに具備することを特徴とする請求項１に記載の光学素子の加工方法。
【請求項６】
前記金属基材の面粗度Ｒａが、Ｒａ≦３μｍであることを特徴とする請求項１に記載の光学素子の加工方法。
【請求項７】
前記金属基材は、該金属基材への混入不純物の最大長さが５０μｍ以下であることを特徴とする請求項１に記載の光学素子の加工方法。
【請求項８】
前記成形工程では、１回のプレス成形加工により前記光学素子を成形することを特徴とする請求項１に記載の光学素子の加工方法。
【請求項９】
前記成形工程では、複数回のプレス成形加工により前記光学素子を成形し、前記複数回のプレス成形加工のうちの最終のプレス成形加工時に、表面の面粗度ＲａがＲａ≦１０ｎｍである成形型を用いてプレス成形することを特徴とする請求項１に記載の光学素子の加工方法。
【請求項１０】
前記成形工程では、複数回のプレス成形加工により前記光学素子を成形し、前記複数回のプレス成形加工のうちの少なくとも１回のプレス成形加工を行なった後に、前記金属基材に前記金属膜を成膜し、前記複数回のプレス成形加工のうちの最終のプレス加工時に、表面の面粗度ＲａがＲａ≦１０ｎｍである成形型を用いてプレス成形することを特徴とする請求項９に記載の光学素子の加工方法。
【請求項１１】
請求項１乃至１０のいずれか１項に記載の加工方法により成形され、表面の面粗度ＲａがＲａ≦１０ｎｍ、形状精度が前記成形型の形状に対してＰＶ≦５μｍであることを特徴とする光学素子。
【請求項１２】
表面にＡｌ系又はＡｇ系の反射膜、あるいは金属膜又は有機膜からなる保護膜、あるいは前記反射膜と保護膜を積層した積層膜が形成されていることを特徴とする請求項１１に記載の光学素子。
【請求項１３】
前記反射膜、あるいは前記保護膜、あるいは前記積層膜の表面の面粗度ＲａがＲａ≦１０ｎｍ、形状精度が前記成形型の形状に対してＰＶ≦５μｍであることを特徴とする請求項１２に記載の光学素子。
【請求項１４】
金属製板をプレス成形することにより製造された光学素子であって、
金属製の板材からなる基材と、
該基材上に形成され、金属材料からなる金属膜とを具備し、
前記金属膜の表面から２ｎｍから６０ｎｍの深さ範囲において、前記金属膜のそれぞれの深さでの平均ヤング率Ｅが、６５ＧＰａ≦Ｅ≦１３０ＧＰａであり、且つ平均硬さＨｖが、１．５ＧＰａ≦Ｈｖ≦１５ＧＰａであることを特徴とする光学素子。
【請求項１５】
前記金属膜が、純度が９９．９ｍｏｌ％以上の金属材料から形成されていることを特徴とする請求項１４に記載の光学素子。
【請求項１６】
前記金属膜は、該金属膜の表面に垂直な５０ｎｍ以上の高さを有する柱状結晶構造を有することを特徴とする請求項１４に記載の光学素子。
【請求項１７】
前記金属膜が冷間において面心立方構造の結晶構造を有する金属からなることを特徴とする請求項１４に記載の光学素子。
【請求項１８】
前記金属膜の表面の面粗度ＲａがＲａ≦１０ｎｍ、且つうねり高さＰＶがＰＶ≦５μｍであることを特徴とする請求項１４に記載の光学素子。
【発明の詳細な説明】
【技術分野】
【０００１】
本発明は、製造工程中に各種研磨工程を一切用いず、型成形のみにより大型光学素子用曲面鏡を低面粗度および高形状精度且つ安価に製造する技術に関するものである。
【背景技術】
【０００２】
光学素子用曲面鏡を用いた画像システムとして、フライトシミュレータ、ヘッドマウントディスプレイ、プロジェクタ等が知られている。その中でも特に金属材料を主体とした光学素子用曲面鏡用材料もしくは光学素子用曲面鏡の提案として、特開平７−２４３０２７号公報（特許文献１）に開示されているＡｌ圧延材表面にＡｌ基金属を連続蒸着した反射用材料や、特開２００２−３１６２２６号公報（特許文献２）に開示されている高純度アルミ板／純アルミ板圧延合板をプレス成形にて凹面鏡反射板を得る方法や、特開平８−３６２２２号公報（特許文献３）に開示されている曲面鏡を鏡面に研磨した特にステンレス板材を用いてプレス成形やバルジ成形により製造する方法や、特開平９−１２０７０５号公報（特許文献４）に開示されているＡｌまたはＡｌ合金またはステンレスをへら絞り成形または液圧成形により曲面形状とし、その後各種研磨法により照明用鏡を得る方法が知られている。
【特許文献１】特開平７−２４３０２７号公報
【特許文献２】特開２００２−３１６２２６号公報
【特許文献３】特開平８−３６２２２号公報
【特許文献４】特開平９−１２０７０５号公報
【特許文献５】特開平６−３１５２９号公報
【発明の開示】
【発明が解決しようとする課題】
【０００３】
ところが、上述した特許文献１に開示されている曲面鏡用材料はＡｌ金属中に他の金属を５重量％まで許容するＡｌ主体金属であり、実際にこの素材を機械研磨後、成形した場合、製造工数およびタクトが増大し、コストの上昇を招くと共に反射面に異質物に起因した微視的な凹凸や亀裂が生じてしまい、これら欠陥の影響が大きく、高品質な光学素子用鏡としての要求を満足できなかった。また、蒸着前のアルミ圧延材を平坦化するために、スキンパス圧延を施しているが、このように高圧下で加工したままの圧延材は著しい集合組織を有してしまい、その後の成形で異方変形し、目標とする特に大型の形状精度を得ることができなかった。
【０００４】
同様に、上述した特許文献２に開示されている高純度アルミ板／純アルミ板圧延合板にて凹面鏡反射板を得る方法では、やはりスキンパス圧延材のため、その後の成形で異方変形し、変形の影響の少ないφ１、２ｍｍ以下の凹面鏡に限られていた。また、この様な微小形状であるが故に、型による応力集中が可能なため、高いプレス圧縮応力による平坦化により面粗度を低くすることが可能であった。
【０００５】
また、上述した特許文献３に開示されている曲面鏡製造法では、金型表面に対する要求は無く、金属表面を加圧時や離型時の傷から保護するために樹脂シートや潤滑液を利用しているが、この様な方法では到底要求形状精度および面粗度を満足することはできず、また合金特有の微視的な不均質物に起因した面欠陥により、面粗度を要求品質内に収めることは極めて困難であった。
【０００６】
同様に、上述した特許文献４に開示されている曲面鏡製造法は、基本的に成形後に化学研磨処理に供し照明用金属鏡を得る製造法であり、特にその使用工具の精度を規定しているものではなく、その様な工具を用いた成形工程直後に得られる製品は高品質光学素子用としての形状精度と面粗度を満足するものではなく、また後工程で鏡面に化学研磨処理する工程が必要となり、その研磨処理では十分な平坦化は得られず、また工数が増え製造コストを押し上げていた。
【０００７】
また、一般に、高反射の金属板を得るためには、ローラーバニッシング等で鏡面化したり（特許文献５参照）、圧延基材上にアルミ主体金属を蒸着したりしていた（特許文献１参照）。
【０００８】
高純度で転位の移動阻害因子となる不純物が少ない場合でも、光沢（平滑性）を得るために特許文献５の様にローラーバニッシング等を行なうと、予め転位密度が高い状態であったり、優先方位を有する組織を生じたりし、塑性変形能が低下する。その結果、数ナノレベルの非常に平滑な金型を用いてプレス成形しても金型と同等の平滑性を得ることは出来なかった。また、優先方位の影響により塑性変形に方向性が顕著に表れ、金型の形状を転写することもまた困難であった。また、特許文献１の様に仮に高純度アルミを蒸着しても、基材が優先方位を有しているため、成形方向性が現れ、型のナノレベルの形状転写を施すことは困難であった。さらには、蒸着温度の上限が１３０°Ｃとされているが、この様なアルミ蒸着の場合、特に酸化膜の結晶構造が緻密化し、またより深く酸素原子が拡散するため、酸化膜を含めた最表面の機械的特性（ヤング率、硬さ）が上昇し、塑性変形した際に微細な膜剥れや膜の亀裂を生じやすくなり、光学素子の成形には不適当であった。
【０００９】
したがって、本発明は上述した課題に鑑みてなされたものであり、その目的は、製造工程中に各種研磨工程を一切用いず、型成形のみにより大型光学素子用曲面鏡を低面粗度および高形状精度且つ安価に製造できるようにすることである。
【課題を解決するための手段】
【００１０】
上述した課題を解決し、目的を達成するために、本発明に係わる光学素子の加工方法は、金属基材を成形型により成形することにより光学素子を成形するための光学素子の加工方法であって、前記金属基材の表面に金属膜を成膜する成膜工程と、前記金属膜が表面に形成された前記金属基材を前記成形型により成形する成形工程とを具備することを特徴とする。
【００１１】
また、この発明に係わる光学素子の加工方法において、前記金属基材の成形温度におけるヤング率が、前記金属膜のヤング率よりも高いことを特徴とする。
【００１２】
また、この発明に係わる光学素子の加工方法において、前記金属基材を、前記金属膜の成膜前に予めアニール処理する工程を更に具備することを特徴とする。
【００１３】
また、この発明に係わる光学素子の加工方法において、前記金属膜は、該金属膜を形成する主成分以外の成分の合計が１ｍｏｌ％以下に調整された高純度金属膜であることを特徴とする。
【００１４】
また、この発明に係わる光学素子の加工方法において、前記金属膜と前記金属基材との密着性を向上させるための中間膜を成膜する工程をさらに具備することを特徴とする。
【００１５】
また、この発明に係わる光学素子の加工方法において、前記金属基材の面粗度Ｒａが、Ｒａ≦３μｍであることを特徴とする。
【００１６】
また、この発明に係わる光学素子の加工方法において、前記金属基材は、該金属基材への混入不純物の最大長さが５０μｍ以下であることを特徴とする。
【００１７】
また、この発明に係わる光学素子の加工方法において、前記成形工程では、１回のプレス成形加工により前記光学素子を成形することを特徴とする。
【００１８】
また、この発明に係わる光学素子の加工方法において、前記成形工程では、複数回のプレス成形加工により前記光学素子を成形し、前記複数回のプレス成形加工のうちの最終のプレス成形加工時に、表面の面粗度ＲａがＲａ≦１０ｎｍである成形型を用いてプレス成形することを特徴とする。
【００１９】
また、この発明に係わる光学素子の加工方法において、前記成形工程では、複数回のプレス成形加工により前記光学素子を成形し、前記複数回のプレス成形加工のうちの少なくとも１回のプレス成形加工を行なった後に、前記金属基材に前記金属膜を成膜し、前記複数回のプレス成形加工のうちの最終のプレス加工時に、表面の面粗度ＲａがＲａ≦１０ｎｍである成形型を用いてプレス成形することを特徴とする。
【００２０】
また、本発明に係わる光学素子は、上記の加工方法により成形され、表面の面粗度ＲａがＲａ≦１０ｎｍ、形状精度が前記成形型の形状に対してＰＶ≦５μｍであることを特徴とする。
【００２１】
また、この発明に係わる光学素子において、表面にＡｌ系又はＡｇ系の反射膜、あるいは金属膜又は有機膜からなる保護膜、あるいは前記反射膜と保護膜を積層した積層膜が形成されていることを特徴とする。
【００２２】
また、この発明に係わる光学素子において、前記反射膜、あるいは前記保護膜、あるいは前記積層膜の表面の面粗度ＲａがＲａ≦１０ｎｍ、形状精度が前記成形型の形状に対してＰＶ≦５μｍであることを特徴とする。
【００２３】
また、本発明に係わる光学素子は、金属製板をプレス成形することにより製造された光学素子であって、金属製の板材からなる基材と、該基材上に形成され、金属材料からなる金属膜とを具備し、前記金属膜の表面から２ｎｍから６０ｎｍの深さ範囲において、前記金属膜のそれぞれの深さでの平均ヤング率Ｅが、６５ＧＰａ≦Ｅ≦１３０ＧＰａであり、且つ平均硬さＨｖが、１．５ＧＰａ≦Ｈｖ≦１５ＧＰａであることを特徴とする。
【００２４】
また、この発明に係わる光学素子において、前記金属膜が、純度が９９．９ｍｏｌ％以上の金属材料から形成されていることを特徴とする。
【００２５】
また、この発明に係わる光学素子において、前記金属膜は、該金属膜の表面に垂直な５０ｎｍ以上の高さを有する柱状結晶構造を有することを特徴とする。
【００２６】
また、この発明に係わる光学素子において、前記金属膜が冷間において面心立方構造の結晶構造を有する金属からなることを特徴とする。
【００２７】
また、この発明に係わる光学素子において、前記金属膜の表面の面粗度ＲａがＲａ≦１０ｎｍ、且つうねり高さＰＶがＰＶ≦５μｍであることを特徴とする。
【発明の効果】
【００２８】
本発明によれば、製造工程中に各種研磨工程を一切用いず、型成形のみにより大型光学素子用曲面鏡を低面粗度および高形状精度且つ安価に製造することが可能となる。
【発明を実施するための最良の形態】
【００２９】
以下、本発明の好適な実施形態について図面を参照して説明する。
【００３０】
（第１の実施形態）
図１は、曲面鏡を製造するための材料となる板材１０、すなわち基材１に高純度金属膜３を片面に形成した状態を示す断面図である。基材１と高純度金属膜３の密着性を高めるために基材１の表面にアンダーコート２を施している。
【００３１】
図２は、図１と同様に、基材１の両面に高純度金属膜３を形成した状態を示す断面図である。
【００３２】
図３は、図１に示す板材１０を成形型により成形して製造された最終成形品の断面図である。
【００３３】
図４は、図３に示す最終成形品の光学面に、反射膜や保護膜、あるいはそれらを積層した膜４を形成した状態を示す断面図である。
【００３４】
図５は、図２に示す板材１０を成形型により成形して製造された最終成形品の断面図である。
【００３５】
まず、本発明の第１の実施形態について具体的に説明する前に、一般的な鏡面形成方法について説明する。
【００３６】
一般に、金属の強化方法として、固溶強化、時効強化、分散強化などが知られている。この中でも時効強化と分散強化では母相と異質な析出や、分散した化合物が転移の移動の大きな障害となり強度が高くなる。この様な高強度化した材料は機械研磨や積層研磨等により光沢が得られ易く、アルミニウム合金やステンレス等から製造され広く照明用や光学用反射板として用いられてきた。
【００３７】
ところがこの様な析出相や偏析、分散物質、混入物質等が母相とコヒーレントでない、もしくは一部コヒーレントでない場合、上記の加工法では、母材表面から析出相や偏析、分散物質が脱落しあるいは亀裂の起点となり、または母材との磨耗差の相違により高低差を生じる等により、光学素子用母材表面に欠陥が生じ、欠陥の大きさや深さなどによっては高品質光学素子として要求を満たすことが困難であった。
【００３８】
そこで、これらを改善するために、予め純度を高めた圧延板もしくは高純度板を貼り合わせた合板をスキンパス等で平坦化する方法もあるが、その素材もしくは基材は異方性が激しく、成形後に目標とする特に大型の形状精度を得ることは到底できず、且つ精圧延程度では十分な平坦度は得られていなかった。
【００３９】
そこで、本発明の一実施形態では、まず圧延板（基材１）上に金属膜３を形成する。その結果、基材１の表面の析出相や偏析、分散強化成分を、金属膜３で覆うことにより極力排除でき、それらに起因した表面欠陥が減少する。
【００４０】
さらに、成形温度中の基材が表面構成金属よりもヤング率が小さい場合、荷重が主に形状精度向上のための変形応力として働き、面粗度向上への寄与が小さくなってしまい目標品質を得ることは困難であることが明らかになったため、成形時の基材１のヤング率は最表面膜材（金属膜３）より大きくした。
【００４１】
また、基材１に金属膜３を成膜する前に、予め適当なアニール処理を施している。この処理により、基材１に回復や再結晶が生じ、基材１そのものの異方性が改善され、より大型の成形品の形状精度が大きく改善されることが判明した。さらに、膜（金属膜３）を高純度化することにより展延性に富み、比較的低応力で金属表面への型の転写性が著しく向上すると共に、金属膜３の膜組織が基材１の集合組織とは異なるため、最表面での異方性が改善されることが確認できた。そこで、本実施形態では、金属膜３の膜主成分以外の成分を１ｍｏｌ％以下とした。尚、高価な高純度材の使用量は極僅かであり、極めて平滑な曲面鏡を安価に製造することが可能となることを確認できた。
【００４２】
また、一般的な金属鏡の製造では、鏡面を得るために、所謂鏡面に磨いた工具鋼を用い、成形品に傷がつかないように、潤滑液や樹脂シート等を工具と金属素材との間に挿入し、成形を実施していた。この場合、要求される形状精度と面粗度は共に得ることが出来なかった。
【００４３】
そこで、本実施形態では、成形型の表面（成形面）の面粗度（Ｒａ）が１０ｎｍ以下となるように、型材に工具鋼、超硬合金、サーメット、セラミックス、非晶質合金、金属間化合物、耐熱耐食性クロム合金、ニッケル合金、および鉄合金等を適用した曲面型を用いてプレス成形する。さらに、前記型材の成形面を金属酸化物、あるいは金属炭化物、あるいは金属窒化物、あるいは高密度炭素、あるいは貴金属基膜、あるいはこれらを組合わせた積層膜で被覆し、且つこの被覆表面の面粗度（Ｒａ）を１０ｎｍ以下とすることにより、各種潤滑材を少なくとも金属板（基材１と金属膜３を合わせたもの）の光学有効面には適用することなく、要求面粗度にプレス成形することが可能となった。尚、成形時に素材の滑りを更に向上させる方法として、型材を超音波振動させたり、衝撃圧を与えたりすることも可能である。
【００４４】
また、光学素子（鏡）の基材１に適用可能な市販の金属基材として面粗度がＲａ≦３μｍのものを用いた。一般的な鏡面とは面粗度（Ｒａ）が０．０５〜０．１μｍの範囲で知られており、照明機器用素材の初期板表面はこの範囲の表面処理がなされている。従来では、素材を予め機械的あるいは化学的に平坦化（鏡面化）処理した後、成形し、金属鏡と成す方法と、市販素材を成形した後に、機械的あるいは化学的に平坦化（鏡面化）処理し、金属鏡を得る方法があった。しかし、従来技術では何れにしても平坦化（鏡面化）処理（研磨処理等）を行っていたため、工程タクトが長くなり、且つ製品コストが増すという問題があった。また、これらはそもそも高品質な光学素子用途ではなかった。
【００４５】
これに対し、本実施形態では、実際に市販の金属板（基材１）を高純度膜（金属膜３）で成膜後、適当なプレス条件でプレス成形することにより、微視的な素材表面の凹凸を圧縮変形でき、容易に、且つ短時間でＲａを１０ｎｍ以下にできることが確認できた。
【００４６】
また、本実施形態では、表面欠陥の原因となる５０μｍより大きな工程上不可避的に混入する異物を極力排除する。このことよって前記と同じ要求品質の成形品が得られる。工程上不可避的に混入する異物は、例えば清浄度の高い環境で製品素材を製造することによって、５０μｍ以上の大きさの異物を極力少なくすることができる。
【００４７】
次に、具体的成形工程では、これまでは成形後に機械研磨を中心として各種研磨を実施することにより、多結晶金属の場合、面粗度（Ｒａ）で約２．８ｎｍを得ていた（特開平８−６８８９７号公報）。この研磨工程では成形後の研磨加工時間が大となり、またバッチ式であるためコストを押し上げた。
【００４８】
そこで、本実施形態では、まず一回のプレス成形により、素材（基材１と金属膜３を合わせたもの）および素材表面の微視的な凹凸を一度に、もしくはゆっくりと連続的に変形させ、要求形状精度および面粗度を同時に得ることが可能となる。また、成形を複数回繰り返すことにより初期の成形である程度の形状精度を付与し、最終プレス成形によって目標とする高形状精度および低面粗度を付与することが可能となった。また、成形を複数回繰り返し、初期の成形である程度の形状精度を付与しつつ、高純度膜（金属膜３）を成膜し、最終プレス成形によって目標とする高形状精度および低面粗度を付与することが可能となった。
【００４９】
以上の併記した実施形態を潤滑剤等を少なくとも光学有効面に用いることなく実施することにより、製品最表面への型の転写性が向上すると共に、コヒーレントでない異物や不均質組織を起点とした亀裂や空孔等の欠陥が著しく少なく、あるいは小さくなり、あるいはほとんど見られなくなる。そして、得られる大型の製品品質は表面粗度がＲａ≦１０ｎｍ、且つ前記光学有効面の形状精度は型の形状に対してＰＶ≦５μｍと、低面粗度と高形状精度を各種研磨工程なしに、同時に得られる。このように、これまでの予想を越えた極めて平滑な面を有する光学素子用の大型金属曲面成形品が得られ、さらに、この超平滑金属曲面成形品に反射膜や保護膜等４を形成した後も、前記の高形状精度と低面粗度を維持することができる。
【００５０】
また、上記の成形品、あるいは表面に増反射膜または保護膜またはこれらを組み合わせた積層膜４を構成した成形品を対向させて、反射し合うように構成した中空構成にすることにより小型の光学装置を提供可能となる。
【００５１】
この様な観点から、高品質の光学素子が安価に得られる最適条件を鋭意検討し、下記の図６、図７に実施例および比較例を記した。
【００５２】
尚、本実施形態の面粗度の表記は、非接触の光学干渉測定装置であるNew View１００を用い、任意の約３００μｍ四方で測定した時の粗さデータ（Ｒａ）を示した。また、本実施形態の形状データの表記は、非接触の光学干渉測定装置であるZygo Mark４を用い、光学有効面全面の形状精度（ＰＶ）を示した。
【００５３】
また、安価な市販のアニール処理を施した圧延板上（基材１）に高純度金属材料（金属膜３）で表面を容易且つ安価に構成する方法として、本実施形態では蒸着を用いた。また、蒸着時の基板温度は１００°Ｃ以下で実施した。基板温度が１００°Ｃ以上では膜硬さが高まり、成形後に表面を荒らしてしまった。また、膜の組織も成長し、面粗度が悪化する原因となった。さらに、高純度膜（金属膜３）と基材１との密着性を向上させるために、密着性を改善するアンダーコート２を施す方法を実施することも好ましい。尚、本発明は、蒸着に限定されるものではなく、他の成膜条件やＰＶＤやＣＶＤ、あるいはメッキ、浸漬等の成膜方法も適用可能である。
【００５４】
高純度金属膜（金属膜３）で表面を構成した光学鏡用積層曲面鏡素材の成形を実施する際に、一切の各種研磨を施さず、再結晶温度以下の成形温度、且つ大気中あるいは真空中あるいは不活性雰囲気中の何れかの条件下で、面粗度Ｒａ≦１０ｎｍにした曲面型を用い、その型周辺の清浄度を特に高め、前記の通り準備した積層素材（基材１と金属膜３を合わせたもの）を一回のプレス成形、もしくは複数回の成形により、製品表面粗度がＲａ≦１０ｎｍ、且つ前記光学有効面の形状精度が型の形状に対してＰＶ≦５μｍとなるように成形荷重と成形速度を制御した。尚、上記の実施形態は単なる一例であり、本発明を限定するものではなく、前記の趣旨を考慮して光学素子用板材料やその構成材料、製造方法や成形品の変更を行うことはいずれも本発明の範囲内に含まれる。
【００５５】
以上説明したように、上記の実施形態によれば、全工程中で一切の各種研磨を施さず、成形後の光学素子用曲面鏡表面に現れる５０μｍより大きな欠陥を著しく減少することが出来る。
【００５６】
さらに、高価な光学素子用曲面鏡素材を用いることなく、著しく高い精度を有する型にて塑性変形させて成形するのみで、非常に平滑な表面が得られ、高品質な大型光学素子用曲面鏡として適用可能となると共に、成形後の加工数を大幅に減らすことが可能となりコストの低下を図ることが出来る。
【００５７】
その結果、安価に光学素子として十分な形状精度と面粗度を有する光学素子用曲面鏡および該曲面鏡を中空に構成した光学装置を提供可能となる。
【００５８】
（第２の実施形態）
以下、本発明の第２の実施形態について説明する。
【００５９】
本実施形態における成形素材としての板材１０の断面構造は、図１乃至図５に示した第１の実施形態と同様である。
【００６０】
まず、ナノレベルで超平滑された型の平滑性を成形素材（板材１０）に転写させるためには、少なくとも成形素材としての板材１０の表面層は高純度であると同時に、初期表面層（高純度金属膜３）および基材１が低転位密度且つ等方的組織であることが必須となる。特許文献１の様に必ずしも構成膜は球状組織である必要は無い。
【００６１】
一般にせん断変形応力τと平均転位密度ρとの間には、τ＝τ0＋αμｂ√ρ（ただし、τ0とα：定数、μ：剛性率、ｂ：バーガースベクトル）の関係が成立するため、ρが大きいとき変形が阻害されることが分かる。
【００６２】
つまり、第２の実施形態の反射光学素子の特徴とは、断面の深さ方向に２ｎｍから６０ｎｍの範囲における表面層のヤング率Ｅが６０〜７２ＧＰａ、硬さＨｖが１．２〜７．７ＧＰａの成形前の成形素材（板材１０）を、プレス成形することにより、成形後の素子表面の転位密度の増大により、断面の深さ方向に２ｎｍから６０ｎｍの範囲における表面層のヤング率Ｅが６５〜１３０ＧＰａ、硬さＨｖが１．５〜１５ＧＰａに加工硬化するような成膜条件および成形条件で成形する。また、基材１においても予めＪＩＳ規格に定められた耐力１５Ｎ／ｍ2以上にアニールすることにより転位密度の低下を図り、且つ等方的配向組織にしておくことにより、高精度な形状を得ることが可能となる。
【００６３】
最表面層を高純度金属膜３で構成することは上述の通りであるが、その構成時（蒸着時）の温度は特願平７−２４３０２７号公報のように１３０°Ｃを最大値としては、目的の反射光学素子は得られない。最大８０°Ｃ以下、室温以上が望ましい。このように、低温で蒸着を行なうことにより、蒸着された高純度金属膜３は成形前の状態では比較的柔らかく、たとえて言うならば、降り積もったままの雪がまだ踏み固められていないような状態にある。そのため、高純度金属膜３の内部の結晶構造では、滑り、回転等が起こりやすく、成形型の表面の平滑面に倣って容易に変形することが可能であり、成形型の表面の平滑性が非常によく転写される。そのため、このような温度条件で形成した膜を成形することで容易にナノレベルの型の表面転写が可能となる。
【００６４】
また、室温〜８０°Ｃの範囲で成膜した高純度アルミ膜は、その膜の表面に垂直な柱状晶を有するが、微視的に見るとその柱状晶は膜の表面の垂直方向に５０ｎｍ以上の微細結晶で構成されていることが望ましいことを本願発明者は見出した。この効果として、微細であるがゆえに表面の平滑性に寄与することはもちろん、組織的な著しい配向を防ぎ、且つ粒界表面の高い表面エネルギーにより、圧縮成形時に最表面の凹凸の加工硬化を動的再結晶により緩和する駆動力となり、平滑化を進めることが可能となる。
【００６５】
なお、高純度金属膜３は滑り面が多く高い変形能を有する面心立方格子の結晶構造を有する組織（例えば、アルミニウム）であることが好ましい。また、基材１には、圧延処理をされていない板材料、又は圧延処理をされていた場合には、アニールすることにより機械的な異方性を取り除いた材料を用いることが望ましい。
【００６６】
上述の条件を満たした成形素材（板材１０）を成形した場合、表面平滑性のみならず、形状成形能にも優れているため、あらゆる形状の反射面が成形の対象となり得る。
【００６７】
また、成形した表面が高純度高平滑アルミ面であるため、自身のみでも可視域で最大９０％を超える分光反射率を有するため、その製品面に腐食防止膜を直接形成することも可能である。また、高平滑面の特徴を生かして、赤外域に特化した膜構成や可視域の反射率をさらに高めた膜構成をとることも可能である。
【００６８】
上記のような条件で成形された成形品は、型の平滑性および形状を極めてよく転写可能である。つまり、型の出来の良し悪しが成形品の品質に影響を与える。型技術にもよるが、現在の型技術から考えると、型の成形面の面粗度を、Ｒａ≦１０ｎｍ、且つ光学有効面のうねり高さをＰＶ≦５μｍとすることが望ましい。
【００６９】
本実施形態では、成形品の形状が単純形状であるものは一回のプレス成形で前後に研磨工程を用いずに光学素子が得られるが、より大型の成形品や複雑な形状の成形品の場合は、複数回の圧縮粗型成形の後、最後に精密型成形を行うようにしても良い。また、複数回の圧縮粗型成形の後に成膜し、その直後に最終の精密型成形を行うようにしても良い。
【００７０】
この様な観点から、高品質の光学素子が低価格で得られる最適条件を鋭意検討し、下記に実施例および比較例を記した。
【００７１】
なお、本実施形態の反射光学素子表面近傍のヤング率Ｅおよび硬さＨｖは、成形素子断面をＦＩＢで切断後、支持体に固定し、原子間力顕微鏡付きナノインデンテーション（Ｈｙｓｔｒｏｎ社製Ｔｒｉｂｏｓｃｐｅ）により、平らな面を探索後、ダイヤモンド製Ｃｕｂｅ  Ｃｏｒｎｅｒの圧子を用いて、最大荷重１０ｍＮ、押し込み深さ約５０ｎｍ、測定間隔約５ｎｍピッチで膜最表面（酸化膜を含む）から内部方向にＮ＝３回測定し個々の深さでの平均値を求めた結果に基くものである。また、巨視的な表面の面粗度は、非接触の光学干渉測定装置であるNew View１００を用い、任意の約３００μｍ四方で測定した時の粗さデータ（Ｒａ）を示した。また、本実施形態の形状データは、非接触の光学干渉測定装置であるZygo Mark４を用い、光学有効面全面の形状精度（ＰＶ）を示した。
【００７２】
反射光学素子用素材の表面の柱状晶組織は、安価な製法としては、市販のアニールを施した圧延板の表面上に、８０°Ｃ以下で高純度金属材料をＰＶＤやＣＶＤ等にて成膜することとにより、一度に大面積の素材が得られる。また、ニーズに応じたサイズによる成膜やニアネット成形品（一次成形品）への成膜等も一つの方法である。このように、上記の手法は本発明を限定するものではなく、本発明の主旨を逸脱しない範囲で光学素子用板素材やその構成材料、および製造方法の変更を行うことは可能である。
【００７３】
上記の方法によって作成された光学反射素子用素材（板材１０）の成形を実施する前処理として、一切の各種研磨を施さなかった。成形は再結晶温度以下の成形温度、且つ大気中あるいは真空中あるいは不活性雰囲気中の何れかの条件下で、成形面の面粗度Ｒａ≦１０ｎｍにした型を用い、一切の潤滑剤を用いず、素材をプレス成形のみにより、反射光学素子の表面粗度がＲａ≦１０ｎｍ、且つ光学有効面の形状精度が型の形状に対してＰＶ≦５μｍとなるように成形温度、成形荷重と成形速度を制御した。なお、下記の実施例は本発明を実施した単なる例であり、本発明の主旨を逸脱しない範囲で、光学素子用板材料やその構成材料、および製造方法や成形品の変更を行うことは可能である。
【００７４】
（実施例１）
市販の特にスキンパス等の光沢処理を施していないＪＩＳ規格のアニール純アルミ素材の表面に、純度が９９．９９ｍｏｌ％のアルミを用いて、雰囲気２×１０-5torr、室温にて膜厚２μｍの柱状晶組織（高純度金属膜３）を形成した。高純度金属膜３の表面から２ｎｍの深さでは、ヤング率Ｅ＝７２．３ＧＰａ、型さＨｖ＝７．７ＧＰａであった。この素材（板材１０）には、成形前処理としての各種研磨を一切施さなかった。成形は純アルミ膜の再結晶温度以下の成形温度、且つ大気中の条件下で、面粗度Ｒａ：５ｎｍにした球面型を用い、一切の潤滑剤を用いず、素材板をプレス成形のみにより、反射光学素子を成形した。同位置（高純度金属膜３の表面から２ｎｍの深さ）での測定結果はヤング率Ｅ＝１１４．４ＧＰａ、Ｈｖ＝１２．５ＧＰａであり、また、表面粗度がＲａ：６ｎｍ、且つ光学有効面の形状精度は型の形状に対してＰＶ：１．１μｍであった。高純度金属膜３の表面に形成された酸化膜厚はＴＥＭ観察より５ｎｍであり、得られた成形品にＳｉＯ2保護膜を形成し、赤外域反射特性と耐久性を改善した。なお、図８に、成形前後の高純度金属膜３のヤング率と硬さの測定値を示す。
【００７５】
（実施例２）
市販の特にスキンパス等の光沢処理を施していないＪＩＳ規格のアニール純銅素材を、大気中の条件下で、面粗度Ｒａ≦１００ｎｍにした球面型を用い、素材板をプレス成形して一次成形品を得た。この成形品の表面に、純度が９９．９９ｍｏｌ％のアルミを用いて、雰囲気２×１０-5torr、７６°Ｃにて膜厚３μｍの柱状晶組織を形成した。素材（高純度金属膜３）の表面から２ｎｍの深さではヤング率Ｅ＝６５ＧＰａ、硬さＨｖ＝６．５ＧＰａであった。その一次成形品には、成形前処理としての各種研磨を一切施さなかった。一次成形品は純アルミ膜（高純度金属膜３）の再結晶温度以下の成形温度、且つ不活性雰囲気中の条件で、面粗度Ｒａ：５ｎｍにした曲面型を用い、一切の潤滑剤を用いず、最終プレス成形のみにより、反射光学素子を成形した。同位置（高純度金属膜３の表面から２ｎｍの深さ）での測定結果はヤング率Ｅ＝１１９ＧＰａ、硬さＨｖ＝１３．２ＧＰａであり、また、表面粗度がＲａ：７ｎｍ、且つ光学有効面の形状精度は型の形状に対してＰＶ＝４．３μｍであった。高純度金属膜３の表面に形成される酸化膜厚はＴＥＭ観察より５ｎｍであり、得られた成形品にＳｉＯ2保護膜を形成し、赤外域反射特性と耐久性と耐食性を改善した。
【００７６】
（実施例３）
市販の特にスキンパス等の光沢処理を施していないＪＩＳ規格のアニール純アルミ素材表面に、純度が９９．９ｍｏｌ％のアルミを用いて、雰囲気２×１０-5torr、５０°Ｃにて膜厚３μｍの柱状晶組織（高純度金属膜３）を形成した。高純度金属膜３の表面から２ｎｍの深さではヤング率Ｅ＝７９ＧＰａ、硬さＨｖ＝９．７ＧＰａであった。この素材（板材１０）には、成形前処理としての各種研磨を一切施さなかった。この素材板を、大気中の条件下で、面粗度Ｒａ≦５０ｎｍにした自由曲面型を用い、一切の潤滑剤を用いず、素材板をプレス成形して一次成形品を得た。次に、一次成形品の前処理を一切行わず、一次成形品の純アルミ膜（高純度金属膜３）の再結晶温度以下で、且つ大気中の条件で、面粗度Ｒａ：３ｎｍにした自由曲面型を用い、一切の潤滑剤を用いず、最終プレス成形のみにより、反射光学素子を成形した。同位置（高純度金属膜３の表面から２ｎｍの深さ）での測定結果はヤング率Ｅ＝１２８ＧＰａ、硬さＨｖ＝１４．１ＧＰａであり、また、表面粗度がＲａ：５ｎｍ、且つ光学有効面の形状精度は型の形状に対してＰＶ：３．４μｍであった。酸化膜厚はＴＥＭ観察より３ｎｍであり、得られた成形品にＳｉＯ2／ＴｉＯ2／ＳｉＯ2の順に成膜し、可視域反射特性と耐久性を改善した。
【００７７】
（比較例１）
９９％の高純度アルミと９５％以下のアルミまたはアルミ合金とを熱間圧延により合板とし、さらにスキンパスによる光沢処理を施した。この高純度アルミの表面側から２ｎｍの深さではヤング率Ｅ＝１３３ＧＰａ、硬さＨｖ＝１５．２ＧＰａであった。この素材を成形前処理として、一切の各種研磨を施さなかった。成形は再結晶温度以下の成形温度、且つ大気中で、面粗度Ｒａ：５ｎｍにした曲面型を用い、一切の潤滑剤を用いず、この素材をプレス成形のみにより成形したところ、同位置での測定結果はヤング率Ｅ＝１３６ＧＰａ、硬さＨｖ＝１５．８ＧＰａであったが、この反射光学素子の表面粗度がＲａ＝１２ｎｍ、且つ光学有効面の形状精度は型の形状に対してＰＶ＝１０μｍと大きく歪み、高精度な反射光学素子を得ることが出来なかった。
【００７８】
（比較例２）
市販の特にスキンパス等の光沢処理を施していないＪＩＳ規格のアニール純アルミ素材表面に、雰囲気２×１０-5torr、材料９９．９９ｍｏｌ％の純度のアルミにて、８４℃で膜厚２μｍの粒状晶組織を作成した。この素材の表面から２ｎｍの深さではヤング率Ｅ＝１２５ＧＰａ、硬さＨｖ＝８ＧＰａであった。この素材を成形前処理として、一切の各種研磨を施さなかった。成形は再結晶温度以下の成形温度、且つ不活性雰囲気中で、面粗度Ｒａ：３ｎｍにした曲面型を用い、一切の潤滑剤を用いず、この素材をプレス成形のみにより成形したところ、同位置での測定結果はヤング率Ｅ＝１３５ＧＰａ、硬さＨｖ＝１５．４ＧＰａであり、また、成膜アルミにクラックが生じ、光学素子を得ることができなかった。
【００７９】
以上説明したように、上記の第２の実施形態によれば、全工程中で一切の各種研磨を施さず、また潤滑剤を用いることなく、成形後、高平滑且つ高精度な反射光学素子を得ることができる。すなわち、従来の高価な高反射アルミ素材を用い、また成形前後に鏡面研磨を行っていた反射鏡に比べて、成形後の加工工数を大幅に減らすことが可能となり、且つコストの低減を図ることが出来る。その結果、安価に光学素子として十分な形状精度と面粗度を有する光学素子用曲面鏡およびその曲面鏡を複数使用した光学装置を得ることが可能となる。
【図面の簡単な説明】
【００８０】
【図１】曲面鏡を製造するための基材に高純度金属膜を片面に形成した状態を示す断面図である。
【図２】図１と同様に、基材の両面に高純度金属膜を形成した状態を示す断面図である。
【図３】図１に示す板材を成形型により成形して製造された最終成形品の断面図である。
【図４】図３に示す最終成形品の光学面に、反射膜や保護膜、あるいはそれらを積層した膜を形成した状態を示す断面図である。
【図５】図２に示す板材を成形型により成形して製造された最終成形品の断面図である。
【図６】第１の実施形態の実施例の成形結果を示す図である。
【図７】第１の実施形態の比較例の成形結果を示す図である。
【図８】第２の実施形態の実施例１における、成形前後の高純度金属膜のヤング率と硬さの測定値を示した図である。
【符号の説明】
【００８１】
１  基材
２  アンダーコート
３  金属膜
４  反射膜、保護膜
【図１】
2005326822.tif 000003
【図２】
2005326822.tif 000004
【図３】
2005326822.tif 000005
【図４】
2005326822.tif 000006
【図５】
2005326822.tif 000007
【図６】
2005326822.tif 000008
【図７】
2005326822.tif 000009
【図８】
2005326822.tif 000010